(57)【特許請求の範囲】
【請求項１】
真空蒸着装置において誘電体フィルム基体上に金属アルミニウムの蒸着膜を形成した後に、前記蒸着膜の表面を酸化プラズマ処理することにより、前記蒸着膜の表面に前記酸化アルミニウム膜を形成するフィルムコンデンサ用金属蒸着フィルムの製造方法であって、
前記真空蒸着装置において、前記酸化プラズマ処理時の真空度が０．０１〜０．１Ｐａであり、前記酸化プラズマ処理のプラズマ出力が１．０〜５．０ｋｗであり、酸素の供給量が０．１４〜０．７０Ｐａ・ｍ３／ｓであり、
前記金属アルミニウム蒸着膜の膜厚が２．１０〜２．６９ｎｍであり、表面抵抗値が２００〜１０００Ω／□であり、前記酸化アルミニウムの膜厚が２〜４ｎｍであるフィルムコンデンサ用金属蒸着フィルムを製造することを特徴とするフィルムコンデンサ用金属蒸着フィルムの製造方法。
【請求項２】
請求項１に記載の製造方法により製造され、絶縁破壊による自己回復時に発生する衝撃音が７０デシベル以下であることを特徴とするフィルムコンデンサ用金属蒸着フィルム。
【請求項３】
請求項２に記載のフィルムコンデンサ用金属蒸着フィルムを使用して製造された外部除細動器に使用される電気機器用のフィルムコンデンサ。
【発明の詳細な説明】
【技術分野】
【０００１】
本発明は、外部除細動器の患者へ供給される電気エネルギーを蓄えるためのフィルムコンデンサの製造に使用される金属蒸着フィルム及びその製造方法に関する。
【背景技術】
【０００２】
突然の心臓停止（ＳＣＡ）は、ほとんどの場合、心臓の問題を過去に持たない人々に何の前触れもなく起きる。その対策措置として、現在のところ多種多様な外部除細動器が使用されており、救急医療士及び緊急医療スタッフによって使用されるように、あるいは、診療所及び病院で見うけられるようなカートに取り付けられるように、比較的軽量、小型、且つ、持ち運び可能に作られている。
現在のところ利用可能な外部除細動器は、胸に当てられた電極を介して患者へ単相又は二相のうちいずれかの電気パルスを供給する。単相除細動器は、一方向で電流の電気パルスを供給し、一方、二相除細動器は、最初に一方向で、次に逆方向で電流の電気パルスを供給する。患者の外部から供給される場合、それらの電気パルスは、通常１０００ボルトを超え、１００から３００ジュールのエネルギーの範囲にある高電圧、且つ、高エネルギーのパルスである。
【０００３】
この様な、患者へ供給される電気エネルギーを蓄えるためのコンデンサとしては、信頼性の観点から、フィルムコンデンサが使用されおり、特に、蒸着金属を電極とするフィルムコンデンサは、金属箔のものに比べて電極の占める体積が小さく小型軽量化が図れ、蒸着電極特有の自己回復性能（絶縁欠陥部で短絡が生じた場合に、短絡のエネルギーで欠陥部周辺の蒸着電極が、蒸発、飛散して絶縁化し、コンデンサの機能が回復する性能）により絶縁破壊に対する信頼性が高いことから広く用いられており、この様な除細動器に使用されるフィルムコンデンサとしては、下記特許文献があげられる。
【０００４】
特許文献１には、一方の面に第１の金属化領域、他方の面に第１の誘電体領域を含む第１のフィルム層を有し、一方の面に第２の金属化領域、他方の面に第２の誘電体領域を含む第２のフィルム層を有し、前記第１及び第２のフィルム層は、前記第１及び第２のフィルム層の一方の前記金属化領域が、前記第１及び第２のフィルム層の他方の前記誘電体領域に接した状態で螺旋巻きされ、前記第１及び第２の金属化領域の内の少なくとも１つの一端が、前記第１及び第２の誘電体領域の内の前記少なくとも１つの一端からオフセットされていることを特徴とする設計動作電圧より高い一次選別電圧がかけられたときの自己回復能力、すなわち誘電体にある小さな欠陥の除去能力が高い、高信頼性の金属化高分子薄膜コンデンサが開示されている。
【０００５】
特許文献２には、数ジュールのエネルギーを保持できる、ラミネートまたはサンドイッチ層構造を有し、これは１層のコンデンサを構成し、この構造は陽極、陰極、およびその間にサンドイッチされ、それらを一体に保持する接着剤として作用する固体状高分子電解質からなる実質的に平板状の電解質コンデンサが開示されている。
【０００６】
特許文献３には、患者へ除細動パルスを供給するための外部除細動器は、セラミック蓄積コンデンサ及びエネルギー調整回路を有し、セラミック蓄積コンデンサへ結合されたエネルギー調整回路は、セラミック蓄積コンデンサを電気的に充電し、セラミック蓄積コンデンサは、放電特性を有しており、セラミック蓄積コンデンサへ結合されたエネルギー調整回路は、放電特性に従って放電する電気エネルギーを受け、それに応じて、修正放電特性に従って出力エネルギーを供給し、出力エネルギーは、除細動パルス特性を有する除細動パルスとして患者へステアリング回路によって供給され、セラミック蓄積コンデンサは、第１の平面電極と、第２の平面電極と、前記第１の平面電極と前記第２の平面電極との間に配置される平面誘電体とを有する平行板セラミックコンデンサであることが開示されている。
【先行技術文献】
【特許文献】
【０００７】
【特許文献１】特表２００２−５１２４４３号公報
【特許文献２】特表平０９−５１２３８９号公報
【特許文献２】特表２００８−５１３０８３号公報
【発明の概要】
【発明が解決しようとする課題】
【０００８】
外部除細動器に使用される、従来のフィルムコンデンサは、使用時に瞬時に起こる絶縁破壊による自己回復時の音、所謂、パチパチ音（以後、衝撃音という）が大きく、応急処置に当っている救急医療士及び緊急医療スタッフは、その衝撃音に驚き、また、何事かと懸念して精神的なショックが起き、冷静な治療に齟齬を来たす懸念がある。このため、その自己回復時の衝撃音を極力小さくすることが強く要望されている。
【０００９】
本発明はこの様な事情に鑑みてなされたものであり、絶縁破壊による自己回復時の衝撃音が小さくて静かな、外部除細動器の各種電気機器に使用されるフィルムコンデンサ用の金属蒸着フィルム及びその製造方法を提供することを目的とする。
【課題を解決するための手段】
【００１０】
本発明者らは鋭意検討の結果、フィルムコンデンサに使用される金属蒸着フィルムの電極として作用する金属蒸着膜が、均質で薄い、即ち、金属蒸着膜の表面抵抗値が大きくてばらつきが少ないほど、フィルムコンデンサの絶縁破壊による自己回復時の衝撃音が小さくなることを見出した。
【００１１】
特に、フィルムコンデンサの金属蒸着膜にアルミニウムを使用した場合には、電極として作用する金属アルミニウム膜の表面に、大気雰囲気中での不安定な酸化により形成される不均一な酸化アルミニウム膜ではなく、酸化プラズマ処理装置を使用して酸化アルミニウム膜を意図的に所定の厚さにて形成することにより、均等な酸化アルミニウムの保護膜を有する薄くて均質で安定した金属アルミニウム膜を得ることができ、この酸化アルミニウム膜を有する均質で薄く安定した金属アルミニウムが蒸着された金属蒸着誘電体フィルムは、絶縁破壊による自己回復時に発生する衝撃音が５４デシベル以下となることを見出した。
【００１２】
この金属アルミニウム蒸着誘電体フィルムを使用して製造されたフィルムコンデンサは、絶縁破壊による自己回復時の衝撃音が３０〜４０デシベル程度に低くすることが可能となり、応急処置に当っている救急医療士及び緊急医療スタッフは、その衝撃音に殆んど気付かずに極めて冷静に治療を続けることが可能となる。
【００１３】
従来のフィルムコンデンサの金属蒸着膜の製造方法では、真空蒸着装置内にて、誘電体基体フィルム上に蒸着された電極として作用する金属アルミニウム膜は、その後の製造工程にて、大気雰囲気中に曝され、表面が自然酸化して酸化アルミニウムとなり、大気雰囲気の諸条件により、酸化のばらつきの度合いが大きく、結果として、その下層である電極部として作用する金属アルミニウム膜の層厚にもばらつきを生じさせ、フィルムコンデンサの電極としての機能も低下させていた。
【００１４】
本発明者らは、真空蒸着装置内にて、誘電体基体フィルム上に蒸着された金属アルミニウム膜を同装置内にて酸化プラズマ処理することにより、強制的に一定の厚みにて均等に酸化された酸化アルミニウムの保護膜を形成することが可能となり、その下層の電極として作用する金属アルミニウム膜が、薄く均質で安定した性状に形成されることを見出した。
【００１５】
本発明の製造方法によって製造されるフィルムコンデンサ用金属蒸着フィルムは、誘電体フィルム基体上に形成された金属アルミニウム蒸着膜とその表面に形成された酸化アルミニウム膜とからなり、前記金属アルミニウム蒸着膜の膜厚が２．１０〜２．６ｎｍで、表面抵抗値が２００〜１０００Ω／□であり、前記酸化アルミニウムの膜厚が２〜４ｎｍである。
【００１６】
フィルムコンデンサの衝撃音は、フィルムコンデンサの金属蒸着膜が、均質で薄く、比抵抗値にばらつきがなくて大きいほど小さくなる。金属アルミニウム蒸着膜の膜厚が２．１０ｎｍ未満では、電極としての機能が不安定であり、製膜自体も非常に難しく、２．６９ｎｍを超えると、自己回復時の衝撃音が大きくなる。表面抵抗値が２００Ω／□未満では、自己回復時の衝撃音が大きくなり、１０００Ω／□を超えると、表面抵抗値にばらつきが生じ易く電極としての安定性に欠ける。酸化アルミニウムの膜厚が２ｎｍ未満では、酸化アルミニウムの保護層として充分な機能を果たさず、５ｎｍを超えると、金属アルミニウム蒸着膜の電極特性に悪影響を及ぼす。
【００１７】
本発明の製造方法によって製造されるフィルムコンデンサ用金属蒸着フィルムは、絶縁破壊による自己回復時に発生する衝撃音が７０デシベル以下である。
自己回復時の衝撃音が７０デシベルを超えると、本発明の金属アルミニウム蒸着フィルムを使用して製造されたフィルムコンデンサは、衝撃音が目立つようになり、応急処置に当っている救急医療士及び緊急医療スタッフは、その衝撃音に気付き、冷静に治療を続けることが出来ない場合が多くなる。７０デシベル以下の衝撃音、所謂、パチパチ音は、通常の感覚では気にならない音であり、ノイズとして聞き流すことが出来るものである。
【００１８】
また、本発明の外部除細動器に使用される電気機器用のフィルムコンデンサは、前記のフィルムコンデンサ用金属蒸着フィルムを使用して製造されたことを特徴とする。
このフィルムコンデンサは、外部除細動器に使用される電気機器の高電圧部の使用に適しており、自己回復時に発生する衝撃音は７０デシベル以下となる。
【００１９】
本発明のフィルムコンデンサ用金属蒸着積層フィルムの製造方法は、真空蒸着装置において誘電体フィルム基体上に金属アルミニウムの蒸着膜を形成した後に、前記蒸着膜の表面を酸化プラズマ処理することにより、前記蒸着膜の表面に前記酸化アルミニウム膜を形成するフィルムコンデンサ用金属蒸着フィルムの製造方法であって、前記真空蒸着装置において、前記酸化プラズマ処理時の真空度が０．０１〜０．１Ｐａであり、前記酸化プラズマ処理のプラズマ出力が１．０〜５．０ｋｗであり、酸素の供給量が０．１４〜０．７０Ｐａ・ｍ３／ｓであり、前記金属アルミニウム蒸着膜の膜厚が２．１０〜２．６９ｎｍであり、表面抵抗値が２００〜１０００Ω／□であり、前記酸化アルミニウムの膜厚が２〜４ｎｍであるフィルムコンデンサ用金属蒸着フィルムを製造することを特徴とする。
厚みの一定な安定した酸化アルミニウム膜を金属アルミニウム蒸着膜上に形成するためには、金属アルミニウム蒸着膜が形成された直後に、真空中にて金属アルミニウム蒸着膜表面を酸化プラズマ処理し、プラズマにて活性化された表面に酸化アルミニウム膜を形成し、空気中での自然酸化によらず、意図的に所定の厚みの酸化アルミニウム膜を金属アルミニウム蒸着膜表面に形成することが重要である。酸化アルミニウム膜の膜厚は、真空装置内の、真空度、酸化プラズマ出力、酸素供給量によりコントロールされる。
【００２０】
真空度が０．０１Ｐａ未満であると、過剰な真空状態を維持するため経済的ではない。
０．１Ｐａを超えると、プラズマが生成しにくくなる。酸化プラズマ処理のプラズマ出力が１．０ｋＷ未満であると、金属アルミニウム蒸着膜の表面の活性化が不十分となり、形成される酸化アルミニウム膜が不均一となり、５．０ｋＷを超えると、形成される酸化アルミニウム膜が厚くなり過ぎる。酸化アルミニウム膜の形成に必要な酸素の供給量が０．１４Ｐａ・ｍ３／ｓ（８３ＳＣＣＭ）未満であっても、０．７０Ｐａ・ｍ３／ｓ（４１４ＳＣＣＭ）を超えても、酸素プラズマが生成しなくなり、金属アルミニウム蒸着膜の表面に均一な酸化膜が形成しない。
前記の適正な範囲内に、真空度、酸化プラズマ処理装置のプラズマ出力、酸素の供給量を設定することにより、金属アルミニウム蒸着膜の膜厚が２．１０〜２．６９ｎｍで、表面抵抗値が２００〜１０００Ω／□となり、酸化アルミニウム膜厚が２〜４ｎｍとなる。
【００２１】
また、本発明のフィルムコンデンサは、前記製造方法により製造されたフィルムコンデンサ用金属蒸着フィルムを使用して製造されたフィルムコンデンサであることを特徴とする。
本発明のフィルムコンデンサは、絶縁破壊による自己回復時の衝撃音が小さく、外部除細動器の各種電気機器用として適している。
【発明の効果】
【００２２】
本発明の金属蒸着フィルムを用いることにより、外部除細動器の各種電気機器用に使用される、絶縁破壊による自己回復時の衝撃音が非常に小さいフィルムコンデンサを得ることができる。
【図面の簡単な説明】
【００２３】
【図１】本発明の実施形態のフィルムコンデンサ用金属蒸着フィルムの断面図である。
【図２】図１のフィルムコンデンサ用金属蒸着フィルムの上面図である。
【図３】本発明の実施に使用する真空蒸着装置の要部を示す模式図である。
【図４】本発明のフィルムコンデンサ用金属蒸着フィルムの絶縁破壊による自己回復時の衝撃音を測定する装置の模式図である。
【発明を実施するための最良の形態】
【００２４】
以下、本発明の実施形態について、図面を参照しながら、詳細に説明する。
図１に示す様に、本発明のフィルムコンデンサ用金属蒸着フィルム１は、誘電体フィルム基体２の表面に形成された金属アルミニウム蒸着膜３とその表面に形成された酸化アルミニウム膜４とからなり、金属アルミニウム蒸着膜３の膜厚が２．１０〜２．６９ｎｍで、表面抵抗値が２００〜１０００Ω／□であり、酸化アルミニウム膜４の膜厚が２〜４ｎｍである。
【００２５】
図２に示される様に、本発明のフィルムコンデンサ用金属蒸着フィルム１は縦マージン部５、Ｔ型マージン部６を有していることが好ましい。
【００２６】
誘電体フィルム基体２は、ポリエチレンテレフタレート（ＰＥＴ）、ポリエチレンナフタレート（ＰＥＮ）、ポリプロピレン（ＰＰ）、ポリフェニレンサルファイド（ＰＰＳ）、ポリエチレン（ＰＥ）ポリイミド（ＰＩ）等のフィルムを単独または組み合わせることにより使用可能であるが、特性性能、作業性、形状、経済性等の観点から、ＰＥＴフィルム及びＰＰフィルムが最も優れており、厚みは５０〜２００μｍが好適である。
【００２７】
フィルムコンデンサの絶縁破壊による自己回復時の衝撃音は、フィルムコンデンサの金属蒸着膜が均質で薄く、金属蒸着膜の比抵抗値にばらつきがなくて大きいほど小さくなる。
フィルムコンデンサに使用される金属蒸着フィルム１の金属アルミニウム蒸着膜３の膜厚が２．１０ｎｍ未満では、電極としての機能が不安定であり、製膜自体も非常に難しく、２．６９ｎｍを超えると、自己回復時の衝撃音が大きくなる。表面抵抗値が２００Ω／□未満では、自己回復時の衝撃音が大きくなり、１０００Ω／□を超えると、表面抵抗値にばらつきが生じ易く電極としての安定性に欠ける。酸化アルミニウム膜４の膜厚が２ｎｍ未満では、酸化アルミニウム膜４の保護層として充分な機能を果たさず、４ｎｍを超えると、金属アルミニウム蒸着膜３の電極特性に悪影響を及ぼす。
【００２８】
また、金属蒸着フィルム１は、絶縁破壊による自己回復時に発生する衝撃音が７０デシベル以下である。７０デシベルを超えると、金属蒸着フィルム１を使用して製造されたフィルムコンデンサは、衝撃音が目立つようになり、応急処置に当っている救急医療士及び緊急医療スタッフは、その衝撃音に気付き、冷静に治療を続けることが出来なくなる場合が多く、７０デシベル以下の衝撃音、所謂、パチパチ音は、通常の感覚では気にならない音であり、ノイズとして聞き流すことが可能となる。
【００２９】
次に、本発明のフィルムコンデンサ用金属蒸着フィルム１の製造方法につき、図３を参照しながら、詳細に説明する。
図３は真空蒸着装置１１の要部を示す模式図であり、真空蒸着装置１１内においてロール１２から誘電体フィルム基体２が第二ロール１３上へと巻き出され、第二ロール１３上で抵抗加熱されたボード１４からの金属アルミニウムが、蒸着速度を制御されながら、縦マージン５、Ｔ型マージン６を除くフィルム部全幅にわたって、厚みが３〜４ｎｍで、表面抵抗値が６０〜１５０Ω／□となるように蒸着され、元金属アルミニウム蒸着膜２１が形成される。図示はしていないが、誘電体フィルム基体２は、第二ロール１３に至る前に適当な方法、例えば、オイル蒸着法によってオイルをパターン付着することにより、その後の蒸着処理にて、金属アルミニウムが蒸着されない縦マージン５、Ｔ型マージン６が形成される。
【００３０】
次に、酸化プラズマ装置１６により、元金属アルミニウム蒸着膜２１の表面を活性化しながら酸化し、表面に膜厚が２〜４ｎｍである酸化アルミニウム膜４が形成されたフィルムコンデンサ用金属蒸着フィルム１が形成され、巻き取りロール１５により巻き取る。
酸化プラズマ装置１６は、配管２０からの酸素原子を含むガスのプラズマ溶射にて、元金属アルミニウム蒸着膜２１の表面を活性化しながら、元金属アルミニウム蒸着膜２１の表面に酸化アルミニウム膜４を安定した厚みで均質に形成する。
なお、真空蒸着装置１１内は隔壁２２により蒸発源側Ａと酸化プラズマ処理室側Ｂとに区画されている。
【００３１】
元金属アルミニウム蒸着膜２１に、膜厚が２〜４ｎｍである酸化アルミニウム膜４を形成するには、真空蒸着装置１１の蒸発源側の真空度が０．００１〜０．０５Ｐａで、真空蒸着装置１１の酸化プラズマ処理室側の真空度が０．０１〜０．１Ｐａであり、酸化プラズマ装置１６のプラズマ出力が１．０〜５．０ｋＷであり、前記酸素の供給量が０．１４〜０．７０Ｐａ・ｍ３／ｓ（８３〜４１４ＳＣＣＭ）であることが重要である。
酸化プラズマ処理室側の真空度が０．０１Ｐａ未満であると、過剰な真空状態を維持するため経済的ではない。０．１Ｐａを超えると、プラズマが生成しにくくなる。酸化プラズマ装置１６のプラズマ出力が１．０ｋＷ未満であると、元金属アルミニウム蒸着膜２１の表面の活性化が不十分で形成される酸化アルミニウム膜４が不均一となり、５．０ｋＷを超えると、形成される酸化アルミニウム膜４が厚くなり過ぎる。酸化膜形成に必要な酸素の供給量が０．１４Ｐａ・ｍ３／ｓ（８３ＳＣＣＭ）未満であったも、０．７０Ｐａ・ｍ３／ｓ（４１４ＳＣＣＭ）を超えても、酸素プラズマが生成しなくなり、金属アルミニウム蒸着膜の表面に均一な酸化膜が形成しない。
【００３２】
また、膜厚センサー１７、制御回路１８を使用し、蒸着熱源１９の出力を調整して元金属アルミニウム蒸着膜２１の厚みを一定に保ち、更には、酸化プラズマ装置１６の出力を微調整して酸化アルミニウム膜４を所定の厚みに保ち、金属アルミニウム蒸着膜３と酸化アルミニウム膜４との厚みのバランスが取れたフィルムコンデンサ用金属蒸着フィルム１を形成することが好ましい。
【００３３】
このように、酸化プラズマ処理にて意図的に酸化アルミニウム膜を形成するようにしたので、厚みの一定な安定した酸化アルミニウム膜を金属アルミニウム蒸着膜上に形成することができ、この金属蒸着フィルムを用いたフィルムコンデンサが絶縁破壊による自己回復時に発生する衝撃音を確実に７０デシベル以下に抑えることができる。
【実施例】
【００３４】
次に本発明の実施例について説明する。
真空蒸着装置１１を使用し、表１に示す真空度にて、ロール１２から、幅６２０ｍｍ、厚さ５μｍのポリプロピレンフィルム（トレオファン製：型番ＰＨＤ）を、ライン速度３００ｍ／ｍｉｎにて第二ロール１３上へと巻き出し、第二ロール１３上にて、抵抗加熱されたボード１４中の純度９９．９％のアルミニウム源から、金属アルミニウムがマージン部となる未蒸着部を除く誘電体フィルム部全幅にわたって、元金属アルミニウム蒸着膜２１を作製した。
【００３５】
次に、酸化プラズマ装置１６により、表１に示すプラズマ出力、酸素供給量にて、元金属アルミニウム蒸着膜２１上を酸化プラズマ処理することにより、金属アルミニウム蒸着膜３の表面に酸化アルミニウム膜４が形成されたフィルムコンデンサ用金属蒸着フィルム１を形成し、巻き取りロール１５により巻き取った。そして、金属アルミニウム蒸着膜の膜厚、及び酸化アルミニウム膜厚を測定した。
【００３６】
金属膜厚の測定は古内哲哉の「高分子フィルムへの金属薄膜形成による帯電防止」（帯電防止材料の設計と使用方法（サイエンス＆テクノロジー社）第１８節）に記載の金属薄膜の光学特性を利用して、シミュレーションで求めることができる。
金属膜が単層で均一な場合、Ｍａｘｗｅｌｌの電磁方程式より反射係数ρと透過係数τは、位相差δと光学アドミタンスηを用いて、以下の式で表すことができる。
【００３７】
【数１】
0005498820.tif 000002
【００３８】
【数２】
0005498820.tif 000003
【００３９】
Ｙは等価アドミタンス。ここで、
【００４０】
【数３】
0005498820.tif 000004
【００４１】
この数３の式は単層膜の特性を示し、薄膜の特性マトリクスと呼ばれている。
多層の膜が重なっているときは、その両側の電磁場はｉ番目の膜のマトリクスをＭｊとして、次式で与えられる。
【００４２】
【数４】
0005498820.tif 000005
【００４３】
先ず、フィルム面に付着していたＡｌ金属量を発光分光分析装置（ＩＣＰ：サーモ製  ＩＲＩＳ Ａｄｖａｎｔａｇｅ）にて基材フィルム上に付着したＡｌ重量を測定し、そこから酸化膜がない場合の金属膜厚と透過率の理論値を算出した。
次に、分光光度計（日立製  Ｕ-３０１０）にて金属蒸着フィルムの透過度を測定し、酸化膜が無い場合の透過率の理論値と実測値の差から、酸化Ａｌ膜厚と金属Ａｌ膜厚をシミュレーションにより求めた。
金属アルミニウム蒸着膜の表面抵抗値は、４点計測法による膜抵抗測定器により測定した。結果を表１に示す。
【００４４】
次に、作製された各試料をスリッターにて切断し、幅８０ｍｍ、長さ１０ｍの長尺形状とした後、巻取りロール２３に巻取り、図４に示す装置にて絶縁破壊時の自己回復時の衝撃音を測定した。
その測定方法を図４を参照して説明する。適切な幅と長さのフィルムコンデンサ用金属蒸着フィルム１が巻き取られたロール２３から、フィルムコンデンサ用金属蒸着フィルム１が、ロール２４、ロール２５、ロール２６を経由して巻取りロール２７に巻き取られる。ロール２４の表面、即ち、フィルムコンデンサ用金属蒸着フィルム１の誘電フィルム基体面と、ロール２５の表面、即ち、フィルムコンデンサ用金属蒸着フィルム１の金属蒸着面との間に電源２８から９００Ｖの電圧を付加し、走行中のフィルムコンデンサ用金属蒸着フィルム１に生じた絶縁破壊による自己回復時の衝撃音を、ロール２４の直上Ｈ＝１０ｃｍの場所に設置したマイクロホン２９により集音して騒音計３０にて連続測定し、その最大値を絶縁破壊による自己回復時の衝撃音とした。その結果を表１に示す。
騒音計としてはリオン精密騒音計ＮＬ３１を使用した。
【００４５】
【表１】
0005498820.tif 000006
【００４６】
表１より、本発明の誘電体フィルム基体上に形成された金属アルミニウム蒸着膜とその表面に形成された酸化アルミニウム膜とからなり、金属アルミニウム蒸着膜の膜厚が２．１０〜２．６９ｎｍで、表面抵抗値が２００〜１０００Ω／□であり、酸化アルミニウムの膜厚が２〜４ｎｍであるフィルムコンデンサ用金属蒸着フィルムは、自己回復時に発生する衝撃音が７０デシベル以下であり、外部除細動器に使用される電気機器用の高圧フィルムコンデンサに適していることがわかる。
【００４７】
以上、本発明の実施形態について説明したが、本発明はこの記載に限定されることはなく、その発明の技術的思想を逸脱しない範囲で適宜変更可能である。
【符号の説明】
【００４８】
１  フィルムコンデンサ用金属蒸着フィルム
２  誘電体フィルム基体
３  金属アルミニウム蒸着膜
４  酸化アルミニウム膜
５  縦マージン部
６  Ｔ型マージン部
１１  真空蒸着装置
１２  ロール
１３  第二ロール
１４  ボード
１５  巻き取りロール
２１  元金属アルミニウム蒸着膜
１６  酸化プラズマ装置
２０  配管
１７  膜厚センサー
１８  制御回路
１９  蒸着熱源
２３  ロール
２４  ロール
２５  ロール
２６  ロール
２７  巻取りロール
２８  電源
２９  マイクロホン
３０  騒音計
【図１】
0005498820.tif 000007
【図２】
0005498820.tif 000008
【図３】
0005498820.tif 000009
【図４】
0005498820.tif 000010